СПОСОБ ВПРЫСКА СОДЕРЖАЩЕЙ НАПОЛНИТЕЛЬ СУСПЕНЗИИ В ВОЛОКНИСТУЮ СТРУКТУРУ И СПОСОБ ИЗГОТОВЛЕНИЯ ДЕТАЛИ ИЗ КОМПОЗИЦИОННОГО МАТЕРИАЛА

1. Способ впрыска содержащей наполнитель суспензии в волокнистую структуру, имеющую трехмерное или многослойное переплетение, включающий впрыск суспензии, содержащей порошок твердых частиц, в объем волокнистой структуры, причем впрыск содержащей наполнитель суспензии осуществляют при помощи по меньшей мере одной полой иглы, сообщающейся с устройством подачи содержащей наполнитель суспензии, при этом каждая игла является подвижной по меньшей мере в одном направлении, проходящем между первой стороной и второй противоположной стороной волокнистой структуры, так, чтобы впрыскивать содержащую наполнитель суспензию в волокнистую структуру на одну или несколько определенных глубин.
2. Способ по п. 1, в котором каждая полая игла имеет наружный диаметр, составляющий от 0,4 мм до 0,8 мм.
3. Способ по п. 1 или 2, в котором каждая полая игла имеет скошенный конец.
4. Способ по любому из пп. 1-3, в котором иглу или иглы последовательно перемещают между первой стороной и второй противоположной стороной волокнистой структуры, при этом иглу или иглы останавливают в промежуточных положениях между этими двумя сторонами, причем в каждом промежуточном положении в структуру впрыскивают определенную дозу содержащей наполнитель суспензии.
5. Способ по любому из пп. 1-3, в котором иглу или иглы непрерывно перемещают между первой стороной и противоположной второй стороной волокнистой структуры, при этом содержащую наполнитель суспензию непрерывно впрыскивают с определенным расходом в волокнистую структуру.
6. Способ по любому из пп. 1-5, в котором во время впрыска содержащей наполнитель суспензии волокнистую структуру помещают в инструмент уплотнения, содержащий по меньшей мере на одной стороне одно или несколько отверстий (310) для прохождения иглы или игл.
7. Способ изготовления детали из композиционного материала, включающий в себя:
выполнение волокнистой структуры посредством трехмерного или многослойного переплетения между множеством нитей,
впрыск содержащей наполнитель суспензии в волокнистую структуру при помощи способа по любому из пп. 1-6, при этом содержащая наполнитель суспензия содержит по меньшей мере одно жидкое или твердое исходное вещество матрицы,
уплотнение волокнистой структуры после впрыска,
трансформацию указанного по меньшей мере одного исходного вещества в матрицу.
8. Способ по п. 7, в котором нити волокнистой структуры образованы жаропрочными керамическими волокнами, при этом содержащая наполнитель суспензия содержит жаропрочные керамические частицы в качестве твердого исходного вещества керамической матрицы, при этом способ включает в себя термическую обработку жаропрочных керамических частиц, присутствующих в волокнистой структуре, чтобы сформировать в указанной структуре жаропрочную керамическую матрицу.
9. Способ по п. 7 или 8, в котором нити волокнистой структуры образованы волокнами из одного или нескольких следующих материалов: глинозема, муллита, кремнезема, алюмосиликата, боросиликата, карбида кремния или углерода.
10. Способ по любому из пп. 7-9, в котором жаропрочные керамические частицы являются материалом, выбранным среди: глинозема, муллита, кремнезема, алюмосиликата, алюмофосфата, двуокиси циркония, карбида, борида и нитрида.